ШИХТА ДЛЯ ПОЛУЧЕНИЯ В РЕЖИМЕ ГОРЕНИЯ ЛИТОГО КОМПОЗИЦИОННОГО МАТЕРИАЛА ДИСИЛИЦИДА МОЛИБДЕНА И ВОЛЬФРАМА
CHARGE FOR PRODUCTION OF CAST COMPOSITE MATERIAL -DICILICIDE OF MOLYBDENUM AND TUNGSTEN - UNDER COMBUSTION MODE

Изобретение относится к области получения тугоплавких композиционных материалов, предназначенных для использования в окислительной среде при высоких температурах, в том числе для изготовления высокотемпературных электрических нагревателей, деталей, датчиков и инструментов, в частности к получению в режиме горения литого композиционного материала дисилицида молибдена и вольфрама.
3
3
Известна шихта для получения материала для высокотемпературных нагревательных элементов методом экструзии в режиме горения, содержащая порошки трехокиси молибдена (оксид молибдена VI-МоО), алюминия, кремния и молибдена, при следующем соотношении компонентов, мас.%: МоО 7,0-42,4, алюминий 2,7-15,9, кремний 29,0-38,2, молибден 12,7-52,1 (RU 2012550 C1, C04B 35/58, 1994.05.15).
2
3
Недостатком данного изобретения является низкое (80%) содержание MoSi в конечном продукте, высокое содержание (20%) низкотемпературной оксидной фазы, низкий выход полученного материала и низкая его прочность (менее 100 МПа) и плотность (менее 4,5 г/см).
3
Известна шихта для изготовления высокотемпературных нагревателей из стехиометрической смеси порошков МоО и Si с добавлением стехиометрической смеси порошков Мо и Si, в которой инициируют реакцию горения с последующим охлаждением жидкого дисилицида молибдена (RU 2184169) С2, С22С 29/18, B22D 15/00, Н05В 3/14, 2002.06.27)
3
2
2
2
3
Недостатком данного изобретения является то, что температура реакции смеси МоО и Si близка к температуре плавления MoSi, а температура реакции смеси Мо и Si ниже температуры плавления MoSi, в результате чего с учетом теплопотерь в окружающую среду и в материал реакционной формы, а также за счет дефектов литья, брызг и всплесков расплавленной шихты на воздухе получить качественный плавленый целевой материал невозможно, содержание MoSi не превышает 70%, кроме того, он имеет низкую прочность (менее 110 МПа) и плотность (менее 5,0 г/см).
Наиболее близкой к сущности изобретения является шихта для получения литого дисилицида молибдена в режиме горения, содержащая порошки оксида молибдена (6) и оксида кремния, алюминий и кремний. Шихту помещают в реактор СВС в форме из тугоплавкого материала, выполненной из кварца, графита или нержавеющей стали, производят воспламенение смеси с последующим реагированием ее компонентов в режиме горения под давлением 0,1-10 МПа газа, выбранного из ряда аргон, азот, воздух или их смеси, при следующем соотношении компонентов, мас.%: оксид молибдена (6) 37,0-58,0, алюминий 8,0-32,0, кремний 22,0-34,0, оксид кремния до 100,0. Между реакционной смесью компонентов и стенкой формы может быть размещен функциональный слой из смеси порошков оксидов алюминия и кремния (для уменьшения теплоотвода и предотвращения контакта целевого продукта со стенками реакционной формы). (RU №2367702, C1, C22C 29/18, B22F 3/23, 2008.05.07).
3
Недостатками данного изобретения являются низкая прочность (120 МПа) и плотность (5,1 г/см) получаемого по данному способу дисилицида молибдена и спеченных из него изделий (нагревателей), что приводит, во-первых, к нарушению их геометрических размеров при высоких температурах (более 1600°С) эксплуатации и, во-вторых, к их быстрому разрушению.
Техническим результатом заявленного изобретения является повышение прочности и плотности полученного материала.
Технический результат достигается тем, что шихта для получения в режиме горения литого композиционного материала на основе дисилицида молибдена и вольфрама содержит оксид молибдена VI, алюминий, кремний и оксид кремния и дополнительно содержит оксид вольфрама VI при следующем соотношении компонентов, мас.%:
оксид молибдена (VI)
29,0-40,0
оксид вольфрама (VI)
21,0-34,0
алюминий
10,0-15,0
кремний
20,0-26,0
оксид кремния
до 100,0
Сущность изобретения заключается в следующем. В экспериментах используют шихту из смеси порошков оксида молибдена (VI) марки «ч», алюминия марки АСД-1, кремния марки КР-0, оксида кремния (4) марки «ч» и оксида вольфрама (VI) марки «ч». Готовую реакционную смесь помещают в реактор СВС в форме из тугоплавкого материала, выполненной из кварца, графита или нержавеющей стали, воспламеняют смесь с последующим реагированием ее компонентов в режиме горения, в газовой среде инертных газов 8 гр. Периодической системы элементов Менделеева, а также азота, воздуха или их смеси под давлением 0,1-10 МПа. При этом между реакционной смесью и стенкой формы помещают функциональный слой из смеси порошков оксидов алюминия и кремния. В процессе синтеза реализуются следующие химические реакции:
Температура горения реакционных смесей составляет 2300-3500°С и превышает температуры плавления конечных продуктов, получаемых в процессе синтеза в жидкофазном (литом) виде. Введение в шихту оксида вольфрама (реакция (2)) приводит к образованию в конечном продукте дисилицида вольфрама, имеющего более высокие прочность и плотность по сравнению с дисилицидам молибдена, что приводит к увеличению прочности и плотности целевого материала. Т.к. конечные продукты получаются в расплавленном состоянии, то дисилицид вольфрама растворяется в дисилициде молибдена:
2
2
2
3
2
Из-за различия в удельных весах целевой продукт получают в следующем виде: MoSi×WSi формирует нижний слиток, а AlO×SiO - верхний слиток.
Состав конечного продукта регулируют варьированием соотношения между исходными реагентами.
2
2
2
Исследования, проведенные на специально приготовленных порошковых образцах (в РХТУ им.Д.И.Менделеева), показали, что согласно заявляемому соотношению компонентов шихты в целевом продукте образуется фаза (MoW)Si с более высокой прочностью и плотностью по сравнению с индивидуальными дисилицидами в интервале отношения MoSi/WSi от 80/20 до 50/50.
Сущность способа подтверждается примерами.
3
3
2
Пример 1. Готовят шихту из порошков исходных компонентов при следующем соотношении, мас.%: оксид молибдена (МоО) 40,0; оксид вольфрама (WO) 21,0; оксид кремния (SiO) 4,0; алюминий (Al) 15,0; кремний (Si) 20,0. Общая масса шихты 1 кг.
Засыпают ее в реакционную форму из тугоплавкого материала, выполненного из графита. Снаряженную форму помещают в реактор СВС. В реакторе создают избыточное давление азота 0,1 МПа, воспламеняют смесь электрической спиралью для инициирования процесса горения. Общее время синтеза до извлечения продукта, включая охлаждение, не превышает 1 часа.
2
2
2
3
Продукт синтеза состоит из двух слитков: внизу целевой продукт - керамический композиционный материал дисилицид молибдена и вольфрама, вверху - твердый раствор оксида кремния в оксиде алюминия. По данным рентгенофазового и локального рентгеноспектрального анализов целевой продукт соответствует формуле (MoW)Si, при соотношении фаз MoSi/WSi=80/20. Полученный продукт имеет прочность 146,0 МПа, плотность 6,3 г/см.
3
3
2
Пример 2. Готовят шихту из порошков исходных компонентов при следующем соотношении, мас.%: оксид молибдена (МоО) 34,0; оксид вольфрама (WO) 27,0; оксид кремния (SiO) 3,0; алюминий (Al) 13,0; кремний (Si) 23,0. Общая масса шихты 1 кг.
2
2
2
3
Шихту размещают в форму из нержавеющей стали, а между шихтой и стенкой формы помещают функциональный слой из смеси порошков оксидов алюминия и кремния, полученного в примере 1, а в реакторе создают избыточное давление газа смеси азота с аргоном 10 МПа. По данным рентгенофазового и локального рентгеноспектрального анализов целевой продукт соответствует формуле (MoW)Si, при соотношении фаз MoSi/WSi=70/30. Полученный продукт имеет прочность 220,3 МПа, плотность 7,2 г/см.
3
3
2
Пример 3. Готовят шихту из порошков исходных компонентов при следующем соотношении, мас.%: оксид молибдена (МоО) 29,0; оксид вольфрама (WO) 34,0; оксид кремния (SiO) 1,0; алюминий (Al) 10,0; кремний (Si) 26,0. Общая масса шихты 1 кг.
2
2
2
3
Шихту размещают в форму из кварцевого стекла, а между шихтой и стенкой формы помещают функциональный слой из смеси порошков оксидов алюминия и кремния, полученного в примере 1 или 2, а в реакторе создают избыточное давление смеси воздуха с азотом 5 МПа. По данным рентгенофазового и локального рентгеноспектрального анализов целевой продукт соответствует формуле (MoW)Si, при соотношении фаз MoSi/WSi=50/50. Полученный продукт имеет прочность 147,2 МПа, плотность 6,9 г/см.
Примеры представлены в таблице с указанием состава шихты, состава и свойств целевого продукта - литого композиционного материала дисилицида молибдена и вольфрама.
Как видно из таблицы, заявленная совокупность признаков формулы позволяет получать высококачественный литой композиционный материал дисилицид молибдена и вольфрама, в литом (жидкофазном состоянии) виде, который может быть использован для изготовления высокотемпературных нагревателей и конструкционной керамики с высокими прочностью и плотностью.
№ п.п.
Состав шихты, мас.%
Состав целевого продукта литого MoSi<sub>2</sub>/WSi<sub>2</sub>
Характеристики литого MoSi<sub>2</sub>/WSi<sub>2</sub>
МоО<sub>3</sub>
WO<sub>3</sub>
Al
Si
SiO<sub>2</sub>
Прочность, МПа
Плотность, г/см<sup>3</sup>
1
40
21
15
20
4
80/20
146,0
6,3
2
34
27
13
23
3
70/30
220,3
7,2
3
29
34
10
26
1
50/50
147,2
6,9
2
2
3
3
Таким образом в результате заявляемого изобретения получают литой композиционный материал на основе дисилицида молибдена и вольфрама MoSi/WSi в интервале соотношения фаз от 80/20 до 50/50, имеющий более высокие прочность (147,2-220,3 МПа) и плотность (6,3-7,2 г/см) по сравнению с прочностью (120 МПа) и плотностью (5,1 г/см) материала, полученного в прототипе.